(57)【要約】【課題】高密着性を保持しつつ親水性を有するシリコーンブランケット及びその製造方法を提供する。【解決手段】シリコーンブランケット１は、基材２と、基材２上に形成され、その表面にイトロ処理が施されたシリコーンゴムからなるシリコーンゴム層３と、イトロ処理が施されたシリコーンゴム層３の表面に形成され、ウレタン樹脂エマルジョンと変性シリコーンエマルジョンとの混合物からなる塗膜層４と、を備えている。【選択図】図１
2019031043.tif 000002
【特許請求の範囲】
【請求項１】
基材と、
前記基材上にシリコーンゴムにより形成され、その表面にイトロ処理が施されたシリコーンゴム層と、
前記イトロ処理が施されたシリコーンゴム層の表面に形成され、ウレタン樹脂エマルジョンと変性シリコーンエマルジョンとの混合物からなる塗膜層と、
を備える、ことを特徴とするシリコーンブランケット。
【請求項２】
前記ウレタン樹脂エマルジョンと前記変性シリコーンエマルジョンとの混合物の全重量に対して、前記変性シリコーンエマルジョンの添加量が８重量％〜６０重量％である、ことを特徴とする請求項１に記載のシリコーンブランケット。
【請求項３】
前記変性シリコーンエマルジョンは、アクリル変性シリコーンエマルジョンである、ことを特徴とする請求項１または２に記載のシリコーンブランケット。
【請求項４】
基材上に、シリコーンゴムを成膜してシリコーンゴム層を形成するシリコーンゴム層形成工程と、
前記シリコーンゴム層形成工程で形成されたシリコーンゴム層の表面にイトロ処理を施すイトロ処理工程と、
前記イトロ処理が施されたシリコーンゴム層の表面に、ウレタン樹脂エマルジョンと変性シリコーンエマルジョンとの混合物を塗布して塗膜層を形成する塗膜層形成工程と、
を備える、ことを特徴とするシリコーンブランケットの製造方法。
【請求項５】
前記塗膜層形成工程では、前記ウレタン樹脂エマルジョンと前記変性シリコーンエマルジョンとの混合物の全重量に対して、前記変性シリコーンエマルジョンの添加量が８重量％〜６０重量％である、ことを特徴とする請求項４に記載のシリコーンブランケットの製造方法。
【請求項６】
前記変性シリコーンエマルジョンに、アクリル変性シリコーンエマルジョンを用いる、ことを特徴とする請求項４または５に記載のシリコーンブランケットの製造方法。
【発明の詳細な説明】
【技術分野】
【０００１】
本発明は、シリコーンブランケット及びその製造方法に関する。
【背景技術】
【０００２】
オフセット印刷は、オフセット印刷機により、版胴の画像部に付着されているインキを、ブランケットの表面に一旦受理させ、被印刷物に転移させることにより印刷する方法である。このようなオフセット印刷に用いるブランケットとしては、溶剤吸収能や離型性が良好なシリコーンゴムからなる表面層を備えるシリコーンゴムブランケットが使用されている。このようなシリコーンゴムブランケットでは、シリコーンゴムからなる表面層にさらに優れた性能を付与するための種々の提案がなされている。例えば、特許文献１では、溶剤を吸収する機能を有する溶剤吸収体（処理剤）を表面層の表面に接触させて溶剤を除去することが提案されている。
【先行技術文献】
【特許文献】
【０００３】
【特許文献１】特開２００６−１８８０１５号公報
【発明の概要】
【発明が解決しようとする課題】
【０００４】
しかし、シリコーンブランケットの表面層を構成するシリコーンゴムは、撥水性を有していることから、オフセット印刷のインクに水性インクを用いると、受理しにくいという問題がある。一方、シリコーンゴムの表面に処理剤を塗布し親水性を持たせると、シリコーンゴムの表面と処理剤との密着性が低下してしまうおそれがある。
【０００５】
本発明は、上記問題に鑑みてなされたものであり、高密着性を保持しつつ親水性を有するシリコーンブランケット及びその製造方法を提供することを目的とする。
【課題を解決するための手段】
【０００６】
上記目的を達成するため、本発明の第１の観点にかかるシリコーンブランケットは、
基材と、
前記基材上にシリコーンゴムにより形成され、その表面にイトロ処理が施されたシリコーンゴム層と、
前記イトロ処理が施されたシリコーンゴム層の表面に形成され、ウレタン樹脂エマルジョンと変性シリコーンエマルジョンとの混合物からなる塗膜層と、
を備える、ことを特徴とする。
【０００７】
前記ウレタン樹脂エマルジョンと前記変性シリコーンエマルジョンとの混合物の全重量に対して、前記変性シリコーンエマルジョンの添加量が８重量％〜６０重量％であることが好ましい。
【０００８】
前記変性シリコーンエマルジョンは、アクリル変性シリコーンエマルジョンであることが好ましい。
【０００９】
本発明の第２の観点にかかるシリコーンブランケットの製造方法は、
基材上に、シリコーンゴムを成膜してシリコーンゴム層を形成するシリコーンゴム層形成工程と、
前記シリコーンゴム層形成工程で形成されたシリコーンゴム層の表面にイトロ処理を施すイトロ処理工程と、
前記イトロ処理が施されたシリコーンゴム層の表面に、ウレタン樹脂エマルジョンと変性シリコーンエマルジョンとの混合物を塗布して塗膜層を形成する塗膜層形成工程と、
を備える、ことを特徴とする。
【００１０】
前記塗膜層形成工程では、例えば、前記ウレタン樹脂エマルジョンと前記変性シリコーンエマルジョンとの混合物の全重量に対して、前記変性シリコーンエマルジョンの添加量が８重量％〜６０重量％である。
【００１１】
前記変性シリコーンエマルジョンに、アクリル変性シリコーンエマルジョンを用いることが好ましい。
【発明の効果】
【００１２】
本発明によれば、高密着性を保持しつつ親水性を有するシリコーンブランケット及びその製造方法を提供することができる。
【図面の簡単な説明】
【００１３】
【図１】シリコーンブランケットの概要を示す図である。
【発明を実施するための形態】
【００１４】
以下、本発明のシリコーンブランケット及びその製造方法について説明する。
【００１５】
図１に示すように、本発明のシリコーンブランケット１は、基材２と、シリコーンゴム層３と、塗膜層４とを備えている。
【００１６】
基材２としては、種々の樹脂のフィルムまたはシートや、金属の薄板等が挙げられる。このうち樹脂のフィルムまたはシートとしては、ポリエチレンテレフタレート（ＰＥＴ）、ポリフェニレンサルファイド（ＰＰＳ）、ポリエチレンナフタレート（ＰＥＮ）、ポリ塩化ビニル、ポリエチレン、ポリプロピレン、ポリスチレンおよびその共重合物、ポリ塩化ビニリデン、ポリビニルアルコール、フッ素樹脂、ポリカーボネート、セルロースアセテート、ポリアミド、ポリイミド、変性ポリフェニレンエーテル、ポリスルホン、ポリアリレート、ポリエーテルスルホン、ポリエーテルエーテルケトン、ポリエーテルイミド、ＴＰＸポリマ、およびポリパラキシレン等の樹脂からなるフィルムまたはシートが挙げられる。
【００１７】
また、金属の薄板としては銅またはその合金、アルミニウムまたはその合金、ステンレス鋼、ニッケル等の金属からなる薄板が挙げられる。
【００１８】
これのうち、任意の厚み、および表面粗さを有するフィルム状またはシート状に加工しやすく、寸法安定性に優れたＰＥＴのフィルムまたはシートを基材２として用いるのが好ましい。
【００１９】
シリコーンゴム層３は、基材２上に成膜されている。シリコーンゴム層３は、シリコーンゴムにより形成されている。シリコーンゴム層３の形成に用いられるシリコーンゴムとしては、種々のシリコーンゴムを用いることができ、例えば、過酸化物架橋型のシリコーンゴム、付加架橋型のシリコーンゴムなどが挙げられる。
【００２０】
過酸化物架橋型シリコーンゴムは、有機過酸化物を加硫化剤として用いて架橋したものである。過酸化物架橋型シリコーンゴムとしては、例えば、ポリジメチルシロキサン、末端にビニル基を有するポリジメチルシロキサン、ビニルメチルシロキサン／ポリジメチルシロキサンコポリマー、末端にビニル基を有するポリフェニルメチルシロキサン、末端にトリメチルシロキサン基を有するポリビニルメチルシロキサン、末端にメタアクリロキシプロピル基を有するポリジメチルシロキサン、及び末端にアクリロキシプロピル基を有するポリジメチルシロキサンからなる群より選ばれる少なくとも一種を架橋したものが挙げられる。
【００２１】
付加架橋型のシリコーンゴムとしては、ビニル基含有オルガノポリシロキサンからなる主剤と、オルガノハイドロジェンポリシロキサンからなる硬化剤と、付加反応触媒とを含有するシリコーンゴム組成物を例示することができる。
【００２２】
主剤として使用することのできるビニル基含有オルガノポリシロキサンは、ケイ素原子に結合されたビニル基（Ｓｉ−ＣＨ＝ＣＨ２）を１分子中に２個以上有するオルガノポリシロキサンである。市販品としては、例えば、信越化学工業株式会社製の「ＫＥ−１９３５−Ａ」の両末端がジメチルビニルシロキシ基で封鎖された直鎖状のビニル基含有ジメチルポリシロキサンが挙げられる。
【００２３】
硬化剤として使用することのできるオルガノハイドロジェンポリシロキサンは、ケイ素原子に結合された水素原子（ビニル基との付加反応に供されるＳｉＨ基）を１分子中に２個以上、好ましくは３個以上有するオルガノポリシロキサンである。市販品としては、例えば、信越化学工業株式会社製の「ＫＥ−１９３４−Ｂ」の分岐構造を有するメチルハイドロジェンポリシロキサンが挙げられる。
【００２４】
付加反応触媒としては、白金ブラック、塩化第二白金、塩化白金酸と一価アルコールとの反応物、塩化白金酸とオレフィン類との錯体、白金ビスアセトアセテート、パラジウム系触媒、ロジウム系触媒などの白金族金属系触媒が挙げられる。
【００２５】
また、シリコーンゴム層３は、その表面（塗膜層４側の表面）にイトロ処理が施されている。このイトロ処理が施されたシリコーンゴム層３の表面に塗膜層４が形成されている。
【００２６】
イトロ処理は、シリコーンゴム層３の表面に、シラン化合物を蒸気として含む火炎に晒す熱処理を行い、当該表面の少なくとも一部を二酸化ケイ素（ＳｉＯ２）で被覆する処理である。火炎中に蒸気として含ませるシラン化合物としては、例えば、テトラメチルシラン、テトラメトキシシラン及びそれらの混合物等が使用される。このイトロ処理により、シリコーンゴム層３の表面では、以下の（式１）で示す化学反応が生じる。
【００２７】
シラン化合物（有機ケイ素：Ｓｉ−Ｏ）＋Ｏ２（酸素、空気）＋ＬＰＧ（液化石油ガス）⇒ＳｉＯ２＋Ｈ２Ｏ（水蒸気）＋ＣＯ２（二酸化炭素）・・・（式１）
【００２８】
また、熱処理には、ガスを用いずに、火炎（フレーム）のみでも処理可能である。その他、火炎とともにシラン化合物を含むイトロガス（登録商標）を使用する場合には、プロパンガス：空気：イトロガス（登録商標）の比率が、２〜１０：１３０〜１８０：０〜１０の範囲とした火炎を使用することが好ましい。この範囲の上限値を外れると、シリカ等の堆積物が層状に形成されることおそれがあるためである。
【００２９】
塗膜層４は、イトロ処理が施されたシリコーンゴム層３の表面に形成されている。塗膜層４は、その表面（シリコーンブランケット１の表面層）に親水性を持たせるための塗膜であり、ウレタン塗料（ウレタン樹脂エマルジョン）と変性シリコーンエマルジョンとの混合物を塗布することにより形成される。
【００３０】
ウレタン樹脂エマルジョンとしては、分子中にウレタン結合を有する樹脂エマルジョンであればよく、例えば、主鎖にエーテル結合を含むポリエーテル型ウレタン樹脂、主鎖にエステル結合を含むポリエステル型ウレタン樹脂、及び主鎖にカーボネート結合を含むポリカーボネート型ウレタン樹脂などが挙げられる。
【００３１】
ウレタン樹脂エマルジョンは、ＪＩＳ Ｋ  ７１６１（プラスチック−引張特性の試験方法）に準拠して測定した破断伸びが１５０％以上の柔軟性を有すもの（いわゆる軟質グレード）であることが好ましい。市販品としては、例えば、宇部興産株式会社製の「ＵＶ−１５２７Ｆ」を用いることが好ましい。また、三洋化成工業株式会社製の「ユーコートＵＸ−４８５」（ポリカーボネート系ウレタン樹脂エマルジョン）や、三洋化成工業株式会社製の「パーマリンＵＡ−３６８Ｔ」、「パーマリンＵＡ−２００」を用いることが好ましい。
【００３２】
変性シリコーンエマルジョンとしては、各種の変性シリコーンエマルジョンを用いることができ、例えば、アクリル変性シリコーンエマルジョンを用いることが好ましい。市販品としては、例えば、日信化学工業株式会社製の「ＦＥ−５０２」を用いることが好ましい。また、変性シリコーンエマルジョンは、シリコーンゴム層３の表面に均一に塗布することが容易な水系エマルジョンを用いることが好ましい。
【００３３】
変性シリコーンエマルジョンの添加量は、ウレタン樹脂エマルジョンと変性シリコーンエマルジョンとの混合物の全重量に対して、８重量％〜６０重量％であることが好ましく、８重量％〜２０重量％であることがさらに好ましい。かかる範囲とすることにより、ウレタン樹脂エマルジョンと変性シリコーンエマルジョンとの混合物と、シリコーンゴム層３の表面との高密着性を保持しつつ、シリコーンブランケット１の表面層（塗膜層４）に親水性を持たせることができるためである。
【００３４】
シリコーンブランケット１の表面層の親水性は、シリコーンブランケット１の表面層での水接触角が９０°以下であることが好ましく、７０°以下であることがより好ましい。
【００３５】
次に、以上のように構成されたシリコーンブランケット１の製造方法について説明する。
【００３６】
まず、基材２として、例えば、ＰＥＴのフィルムを用意する。次に、ＰＥＴのフィルム上に、シリコーンゴムを成膜し、接着（加硫接着）することにより基材２上にシリコーンゴム層３を形成する。続いて、シリコーンゴム層３の表面にシラン化合物を蒸気として含む火炎に晒す熱処理（イトロ処理）を施し、シリコーンゴム層３の表面の少なくとも一部を二酸化ケイ素で被覆する。
【００３７】
ここで、火炎を放出するバーナーと、シリコーンブランケット１との距離は、２０〜１００ｍｍであることが好ましい。また、バーナー速度は２０〜６０ｍ／ｍｉｎとすることが好ましい。これらの範囲の下限値を外れると、燃焼してしまうおそれがあり、上限値を外れると、熱処理が不十分となり、所望する表面処理が実現されないおそれがあるためである。
【００３８】
次に、イトロ処理が施されたシリコーンゴム層３の表面に、ウレタン樹脂エマルジョンと変性シリコーンエマルジョンとの混合物を塗布し、シリコーンブランケット１の表面層に塗膜層４を形成する。これにより、シリコーンブランケット１を製造することができる。
【００３９】
このように製造されたシリコーンブランケット１によれば、イトロ処理が施されたシリコーンゴム層３の表面に塗膜層４が形成されるとともに、シリコーンブランケット１の表面層に塗膜層４が形成されている。このため、シリコーンブランケット１に親水性を持たせることができる。また、シリコーンゴム層３と塗膜層４との密着性を保持することができる。
【実施例】
【００４０】
以下、本発明のシリコーンブランケット及びその製造方法を実施例、および、比較例により具体的に説明する。なお、本発明は以下の実施例に限定されるものではない。また、以下に説明する実施例１〜５、比較例１〜３の変性シリコーンエマルジョンの添加量を表１に示す。
【００４１】
（実施例１）
まず、両末端がジメチルビニルシロキシ基で封鎖された直鎖状のビニル基含有ジメチルポリシロキサン（信越化学工業株式会社製、商品名：ＫＥ−１９３５−Ａ）からなる主剤と、分岐構造を有するメチルハイドロジェンポリシロキサン（信越化学工業株式会社製、商品名：ＫＥ−１９３４−Ｂ）からなる硬化剤とを準備した。これら主剤及び硬化剤を、主剤中のビニル基のモル数と、硬化剤中のＳｉＨ基のモル数とが等しくなる割合で混合した。得られた混合液に白金族金属系触媒を添加し、トルエンに溶解して付加架橋型のシリコーンゴム組成物を調製した。
【００４２】
調整したシリコーンゴム組成物を、厚さ１２５μｍ、表面粗さ（Ｒａ）が０．５μｍのＰＥＴフィルムの表面に製膜した。次に、シリコーンゴム組成物を１４０℃で３分間加熱して付加架橋させた。これにより、ＰＥＴからなる樹脂フィルム（基材２）上に、付加架橋したシリコーンゴム層３を形成した。
【００４３】
次に、形成したシリコーンゴム層３の表面に、株式会社イトロ製イトロ処理装置を用い、シラン化合物（テトラメチルシランとテトラメトキシシランの混合物（イトロガスに含まれるもの）を使用した。）を蒸気として含む燃料ガスの火炎によりイトロ処理を施した。イトロ処理の条件は、プロパンガス：エアー：イトロガス混合比を６：１６０：１とし、被処理物であるシリコーンゴム表面との離間距離：２０〜４０ｍｍ、バーナー速度は３０ｍ／ｍｉｎとするとともに、処理回数としては３回行った。
【００４４】
ウレタン樹脂エマルジョンとしての宇部興産株式会社製の「ＵＶ−１５２７Ｆ」と、変性シリコーンエマルジョンとしての日信化学工業株式会社製の「ＦＥ−５０２」とを、ウレタン樹脂エマルジョンと変性シリコーンエマルジョンとの混合物の全重量に対して、変性シリコーンエマルジョンの添加量が８重量％となるように混合し、マグネチックスターラーにて５分間撹拌して混合物を形成した。形成した混合物を丸棒コートを用いて、イトロ処理が施されたシリコーンゴム層３の表面にコーティング（塗布）し、１２０℃で１０分間焼成を行い、塗膜層４を形成した。これにより、実施例１のシリコーンブランケット１を得た。
【００４５】
（実施例２）
ウレタン樹脂エマルジョンと変性シリコーンエマルジョンとの混合物の全重量に対して、変性シリコーンエマルジョンの添加量が１０重量％となるように混合した点を除いて実施例１と同様の処理を行い、実施例２のシリコーンブランケット１を得た。
【００４６】
（実施例３）
ウレタン樹脂エマルジョンと変性シリコーンエマルジョンとの混合物の全重量に対して、変性シリコーンエマルジョンの添加量が２０重量％となるように混合した点を除いて実施例１と同様の処理を行い、実施例３のシリコーンブランケット１を得た。
【００４７】
（実施例４）
ウレタン樹脂エマルジョンと変性シリコーンエマルジョンとの混合物の全重量に対して、変性シリコーンエマルジョンの添加量が４０重量％となるように混合した点を除いて実施例１と同様の処理を行い、実施例４のシリコーンブランケット１を得た。
【００４８】
（実施例５）
ウレタン樹脂エマルジョンと変性シリコーンエマルジョンとの混合物の全重量に対して、変性シリコーンエマルジョンの添加量が６０重量％となるように混合した点を除いて実施例１と同様の処理を行い、実施例５のシリコーンブランケット１を得た。
【００４９】
（比較例１）
ウレタン樹脂エマルジョンと変性シリコーンエマルジョンとの混合物の全重量に対して、変性シリコーンエマルジョンの添加量が０重量％となるように混合した点を除いて実施例１と同様の処理を行い、比較例１のシリコーンブランケット１を得た。
【００５０】
（比較例２）
ウレタン樹脂エマルジョンと変性シリコーンエマルジョンとの混合物の全重量に対して、変性シリコーンエマルジョンの添加量が１００重量％となるように混合した点を除いて実施例１と同様の処理を行い、比較例２のシリコーンブランケット１を得た。
【００５１】
（比較例３）
シリコーンゴム層３の表面にイトロ処理を施さなかった点を除いて実施例３と同様の処理を行い、比較例３のシリコーンブランケット１を得た。
【００５２】
実施例１〜５、比較例１〜３のシリコーンブランケット１について、シリコーンゴム層３と塗膜層４との密着性を評価した。密着性の評価は、碁盤目試験により行った。碁盤目試験は、間隔を１ｍｍとした１００マスにカットし、セロテープ（登録商標）を貼り付け、剥がした後に、セロテープ（登録商標）に塗膜の付着がないかを確認した。指でこすってもとれない、碁盤目ピール試験で剥離しない場合を「○」、碁盤目剥離しないが指で強くこすると塗膜がとれる場合を「△」、容易に塗膜がとれる、碁盤目剥離する場合を「×」として評価した。結果を表１に示す。
【００５３】
また、実施例１〜５、比較例１〜３のシリコーンブランケット１について、水接触角を測定した。水接触角の測定は、協和界面科学株式会社製の接触角計ＤＭ−５０１（液滴量：２．０μＬ）を使用した。なお、比較例２、３については密着性を有しない等の理由から測定していない。結果を表１に示す。
【００５４】
【表１】
2019031043.tif 000003
【００５５】
表１に示すように、シリコーンゴム層３の表面にイトロ処理を施し、変性シリコーンエマルジョンの添加量を、ウレタン樹脂エマルジョンと変性シリコーンエマルジョンとの混合物の全重量に対して、８重量％〜６０重量％にすることにより、高密着性を保持しつつ親水性を有するシリコーンブランケット１が製造されることが確認できた。
【産業上の利用可能性】
【００５６】
本発明は、シリコーンブランケット及びその製造方法に好適である。
【符号の説明】
【００５７】
１  シリコーンブランケット
２  基材
３  シリコーンゴム層
４  塗膜層
【図１】
2019031043.tif 000004